СПОСОБ ИЗГОТОВЛЕНИЯ СОСТАВНЫХ ЗАГОТОВОК ТИПА "ДИСК-ДИСК" И "ДИСК-ВАЛ" ИЗ ЖАРОПРОЧНЫХ ТИТАНОВЫХ И НИКЕЛЕВЫХ СПЛАВОВ

1. Способ получения составной заготовки типа «диск-диск» из жаропрочных титановых сплавов, включающий в себя изготовление частей составных заготовок с предварительно подготовленной структурой, предварительное соединение составных частей методом вакуумной пайки, изотермическую деформацию составных заготовок, горячее изостатическое прессование и термическую обработку составных заготовок, отличающийся тем, что для предварительной подготовки структуры частей составных заготовок используется процесс изотермической деформации на воздухе с суммарной степенью деформации не менее 50%.
2. Способ по п. 1, отличающийся тем, что для предварительного соединения частей составной заготовки используется сварка титановых сплавов в вакууме, а именно, сварка лазерным лучом.
3. Способ по п. 1, отличающийся тем, что при изотермической деформации составных заготовок используется выдержка под нагрузкой для более полного протекания диффузионных процессов.
4. Способ по п. 1, отличающийся тем, что перед соединением частей составной заготовки типа «диск-диск» используется предварительное деформационное упрочнение соединяемых поверхностей.
5. Способ по п. 1, отличающийся тем, что поверхности соединения частей составных заготовок имеют выступы и впадины.
6. Способ получения составной заготовки типа «диск-вал» из жаропрочных никелевых сплавов, включающий в себя изготовление частей составных заготовок с предварительно подготовленной структурой, предварительное соединение составных частей методом вакуумной пайки, изотермическую деформацию составных заготовок, горячее изостатическое прессование и термическую обработку составных заготовок, отличающийся тем, что для предварительной подготовки структуры частей составных заготовок используется процесс изотермической деформации на воздухе с суммарной степенью деформации не менее 50%.
7. Способ по п. 6, отличающийся тем, что для предварительного соединения частей составной заготовки используется сварка никелевых сплавов в вакууме, а именно, сварка лазерным лучом.
8. Способ по п. 6, отличающийся тем, что при изотермической деформации составных заготовок используется выдержка под нагрузкой для более полного протекания диффузионных процессов.
9. Способ по п. 6, отличающийся тем, что перед соединением частей составной заготовки типа «диск-вал» используется предварительное деформационное упрочнение соединяемых поверхностей.
10. Способ по п. 6, отличающийся тем, что поверхности соединения частей составных заготовок имеют выступы и впадины.